(57)【特許請求の範囲】
【請求項１】
Ｓｒ、Ｌａ、Ｒ、Ｆｅ及びＣｏを構成元素として含む六方晶構造を有するフェライトを主成分とし、
この主成分におけるＳｒ、Ｌａ、Ｒ、Ｆｅ及びＣｏそれぞれの金属元素の総計の構成比率が、
組成式：Ｓｒ１−（ｘ＋ｍ）ＬａｘＲｍＦｅ（１２−ｙ）ｚＣｏｙで示され、
この組成式で示される前記主成分に対する副成分として、
Ａｌ成分をＡｌ２Ｏ３換算で０．０３〜０．６ｗｔ％、及び、
Ｃａ成分をＣａＣＯ３換算で０．９５〜１．９５ｗｔ％を含有し、かつＳｉ成分をＳｉＯ２換算で０．４〜０．９ｗｔ％を含有することを特徴とするフェライト磁性材料。
ただし、上記組成式において、
ＲはＰｒ及びＮｄの１種又は２種であり、
ｍ、ｘ、ｙ及びｚは、
０＜ｍ≦０．１０、
０．０７≦ｘ≦０．２０、
０．０７≦ｙ≦０．１２、
０．９０＜ｚ＜１．１０、
１．１≦（ｘ＋ｍ）／ｙ≦２．２である。
【請求項２】
前記組成式において、０．００５≦ｍ≦０．０９であることを特徴とする請求項１に記載のフェライト磁性材料。
【請求項３】
前記組成式において、０．０９≦ｘ≦０．１８であることを特徴とする請求項１又は２に記載のフェライト磁性材料。
【請求項４】
前記組成式において、０．０８≦ｙ≦０．１２であることを特徴とする請求項１〜３のいずれかに記載のフェライト磁性材料。
【請求項５】
前記組成式において、０．９１≦ｚ≦１．０９であることを特徴とする請求項１〜４のいずれかに記載のフェライト磁性材料。
【請求項６】
Ａｌ成分をＡｌ２Ｏ３換算で０．０５〜０．６ｗｔ％含有することを特徴とする請求項１〜５のいずれかに記載のフェライト磁性材料。
【請求項７】
前記組成式において、
Ｂａ及び／又はＰｂで、Ｓｒの３０原子％以下が置換されていることを特徴とする、
請求項１〜６のいずれか一項に記載のフェライト磁性材料。
【発明の詳細な説明】
【技術分野】
【０００１】
本発明は、酸化物磁性材料に関し、特にＳｒ、Ｌａ及びＣｏを含有するＭ型のフェライト磁性材料に関するものである。
【背景技術】
【０００２】
酸化物永久磁石材料としては、一般に六方晶系のマグネトプランバイト型（Ｍ型）Ｓｒフェライト又はＢａフェライトが主に用いられている。これらのＭ型フェライトは、比較的安価で高い磁気特性を有するという特徴から、焼結磁石やボンディッド磁石として利用され、例えば家電製品や自動車等に搭載されるモータなどに応用されている。
近年、電子部品の小型化、高性能化への要求が高まっており、それに伴ってフェライト焼結磁石への小型化、高性能化が強く要求されている。例えば、特開平１１−１５４６０４号公報（特許文献１）には、従来のＭ型フェライト焼結磁石では達成不可能であった高い残留磁束密度と高い保磁力とを有する、フェライト焼結磁石が提案されている。このフェライト焼結磁石は、少なくともＳｒ、Ｌａ及びＣｏを含有し、六方晶Ｍ型フェライトを主成分とするものである。また、特開平１１−９７２２６号公報（特許文献２）、特開平１１−１９５５１６号公報（特許文献３）にＳｒ、Ｐｒ及びＣｏ又はＳｒ、Ｎｄ及びＣｏを有する六方晶Ｍ型フェライトについて開示されている。
【０００３】
【特許文献１】特開平１１−１５４６０４号公報
【特許文献２】特開平１１−９７２２６号公報
【特許文献３】特開平１１−１９５５１６号公報
【発明の開示】
【発明が解決しようとする課題】
【０００４】
しかしながら、これらのフェライト焼結磁石においても保磁力及び飽和磁化の両方の特性改善がさらに要求されている。また、これらのフェライト焼結磁石はＣｏを含有させることにより、保磁力（ＨｃＪ）及び残留磁束密度（Ｂｒ）を向上させているが、Ｃｏが高価であるためにフェライト焼結磁石のコストアップを招いている。
一方で、フェライト焼結磁石を製造する場合に、その製造条件の変動によらず、高い磁気特性を安定して得ることが望まれる。工業的な製造規模においては、各製造工程の条件を一定に制御することが事実上困難であり、そのために得られるフェライト焼結磁石の磁気特性を安定して得ることは難しい。
そこで本発明は、Ｃｏの含有量を従来よりも少なくしても、従来のＳｒ、Ｌａ及びＣｏを含有する六方晶Ｍ型フェライト磁性材料と同等の磁気特性を安定して得ることを目的とする。
【課題を解決するための手段】
【０００５】
本発明者らは、六方晶Ｍ型フェライト焼結磁石の磁気特性向上について検討の結果、六方晶Ｍ型フェライトの主成分の一部をＬａ及びＣｏで置換したフェライトにおいて、Ｐｒ及びＮｄの１種又は２種を含有することにより、Ｃｏ含有量の低減による磁気特性の低下を補償できることを知見した。しかし、Ｐｒ及びＮｄの１種又は２種を含有させた材料は、製造条件の変動、特に粉末の粒度及び焼成温度の変動による磁気特性の変動が比較的大きいことが判明した。この点について検討したところ、フェライトの構成元素以外に、副成分としてＡｌを含有することが、上記の製造条件の変動による磁気特性の変動を抑制できることを確認し、本発明を完成するに至った。すなわち本発明は、Ｓｒ、Ｌａ、Ｒ、Ｆｅ及びＣｏを構成元素として含む六方晶構造を有するフェライトを主成分とし、この主成分におけるＳｒ、Ｌａ、Ｒ、Ｆｅ及びＣｏそれぞれの金属元素の総計の構成比率が、組成式：Ｓｒ１−（ｘ＋ｍ）ＬａｘＲｍＦｅ（１２−ｙ）ｚＣｏｙで示され、この組成式で示される主成分に対する副成分として、Ａｌ成分をＡｌ２Ｏ３換算で０．０３〜０．６ｗｔ％、及び、Ｃａ成分をＣａＣＯ３換算で０．９５〜１．９５ｗｔ％を含有し、かつＳｉ成分をＳｉＯ２換算で０．４〜０．９ｗｔ％を含有することを特徴とするフェライト磁性材料である。
ただし、上記組成式において、ＲはＰｒ及びＮｄの１種又は２種であり、ｍ、ｘ、ｙ及びｚは、０＜ｍ≦０．１０、０．０７≦ｘ≦０．２０、０．０７≦ｙ≦０．１２、０．９０＜ｚ＜１．１０、１．１≦（ｘ＋ｍ）／ｙ≦２．２である。
【０００６】
本発明のフェライト磁性材料において、ｍ、ｘ、ｙ及びｚは、以下の値とすることが好ましい。
０．００５≦ｍ≦０．０９
０．０９≦ｘ≦０．１８
０．０８≦ｙ≦０．１２
０．９１≦ｚ≦１．０９
また、本発明のフェライト磁性材料において、Ａｌ成分はＡｌ２Ｏ３換算で０．０５〜０．６ｗｔ％であることが好ましい。
【０００７】
また、本発明では、Ｂａ及び／又はＰｂで、Ｓｒの３０原子％以下を置換することができる。
【発明の効果】
【０００８】
本発明によれば、Ｌａの一部をＰｒ及び／又はＮｄで置換することで、Ｃｏ含有量を少なくしても従来のＳｒ、Ｌａ及びＣｏを含有する六方晶Ｍ型フェライト磁性材料と同等の高い磁気特性を得ることが可能となる。しかも、本発明によれば、このような高い磁気特性を製造条件の変動に対して安定して得ることができる。
【発明を実施するための最良の形態】
【０００９】
本発明のフェライト磁性材料は、六方晶構造を有するフェライトを主成分とし、この主成分はＳｒ、Ｌａ、Ｒ、Ｆｅ及びＣｏから構成される。そして、Ｓｒ、Ｌａ、Ｒ、Ｆｅ及びＣｏそれぞれの金属元素の総計の構成比率が、組成式：Ｓｒ１−（ｘ＋ｍ）ＬａｘＲｍＦｅ（１２−ｙ）ｚＣｏｙで示される。ここで、ｍ、ｘ、ｙ及びｚは、０＜ｍ≦０．１０、０．０７≦ｘ≦０．２０、０．０７≦ｙ≦０．１２、０．９０＜ｚ＜１．１０、である。この組成式は、Ｍ型フェライトを示す一般式に基づいているが、酸素の表記を省略している。
【００１０】
以下、上記組成式の限定理由について説明する。
ｍ：Ｒ
ｍが０を超える、つまりＬａの一部をＲで置換すると磁気特性が向上するが、ｍが０．１０を超えると、残留磁束密度（Ｂｒ）及び保磁力（ＨｃＪ）ともにその低下が無視できなくなる。そこで本発明は０＜ｍ≦０．１０とする。好ましいｍの値は０．００５≦ｍ≦０．０９、さらに好ましいｍの値は０．０１≦ｍ≦０．０７である。
ＲはＰｒ及びＮｄの１種又は２種であり、この中ではＰｒを必須とすることが磁気特性向上にとってより好ましい。
【００１１】
ｘ：Ｌａ
上記組成式においてｘが小さすぎると、すなわちＬａの量が少なすぎると、六方晶Ｍ型フェライトに対するＣｏの所定の固溶量を確保できなくなり、残留磁束密度（Ｂｒ）及び保磁力（ＨｃＪ）が低い。逆にｘが大きすぎると、六方晶Ｍ型フェライト中に置換固溶できない過剰なＬａが存在することにより、Ｌａを含むオルソフェライト等の異相が生成するため、残留磁束密度（Ｂｒ）及び保磁力（ＨｃＪ）が低下する。そこで本発明は０．０７≦ｘ≦０．２０とする。好ましいｘの値は０．０９≦ｘ≦０．１８、さらに好ましくは０．１０≦ｘ≦０．１５である。
【００１２】
ｙ：Ｃｏ
Ｃｏ量を示すｙが小さすぎると残留磁束密度（Ｂｒ）及び保磁力（ＨｃＪ）がともに低い。しかし、ｙが大きすぎると、六方晶Ｍ型フェライト中に置換固溶できない過剰なＣｏが存在することになる。また、Ｃｏが置換固溶できる範囲であっても、異方性定数（Ｋ１）や異方性磁場（Ｈａ）の劣化が大きくなってくる。さらに、本発明は、Ｃｏ量の低減を目的とするものであり、０．０７≦ｙ≦０．１２とする。好ましいｙの値は０．０８≦ｙ≦０．１２、さらに好ましくは０．０９≦ｙ≦０．１１である。
【００１３】
ｚ：Ｆｅ１２―ｙ
ｚが小さすぎるとＳｒやＬａを含む異相が増加するため、またｚが大きすぎるとα−Ｆｅ２Ｏ３やＣｏを含むスピネルフェライト相等の異相が増加するため、磁気特性が低下する。したがって本発明におけるｚは、０．９０＜ｚ＜１．１０とする。好ましいｚの値は０．９１≦ｚ≦１．０９、さらに好ましいｚの値は０．９３≦ｚ≦１．０５である。
【００１４】
（ｘ＋ｍ）／ｙ：（Ｌａ＋Ｒ）／Ｃｏ
本発明のフェライト磁性材料は、Ｌａ及びＲの合計量とＣｏ量との比を示す（ｘ＋ｍ）／ｙを１．１≦（ｘ＋ｍ）／ｙ≦２．２とすることが好ましい。従来、前述した特許文献１〜３に開示されているように、この比は１であることが理想とされていた。しかし、１．１以上になると磁気特性が向上するため、（ｘ＋ｍ）／ｙは、１．２≦（ｘ＋ｍ）／ｙ≦２．１とすることがより好ましく、１．４≦（ｘ＋ｍ）／ｙ≦１．８とすることがさらに好ましい。
【００１５】
上記組成式において、本発明はＳｒを用いる。ただし、六方晶Ｍ型フェライトの一般式であるＭＦｅ１２Ｏ１９において、ＭとしてＳｒとともに用いられることが知られているＢａ及び／又はＰｂで、Ｓｒの一部、例えばＳｒの３０原子％以下程度置換することを本発明は許容する。また、原料の純度によって、Ｂａ及び／又はＰｂは不純物として０．１ｗｔ％程度混入することがあり、本発明はこのような形態をも包含する。
【００１６】
上記組成式は、Ｓｒ、Ｌａ、Ｒ、Ｆｅ及びＣｏそれぞれの金属元素の総計の構成比率を示したものであるが、酸素Ｏも含めた場合には、Ｓｒ１−（ｘ＋ｍ）ＬａｘＲｍＦｅ（１２−ｙ）ｚＣｏｙＯ１９で表すことができる。本発明では、上記組成式で示される六方晶Ｍ型フェライト相（Ｍ相）主成分とし、この主成分の比率が９５％以上であるフェライト磁性材料を得ることができる。ここで、酸素Ｏの原子数は１９となっているが、これは、Ｃｏが２価、Ｆｅ、Ｌａ及びＲが３価であって、かつｘ＝ｙ、ｚ＝１のときの、酸素Ｏの化学量論組成比を示したものである。ｘ、ｙ、ｚ及びｍの値によって、酸素Ｏの原子数は異なってくる。また、例えば焼成雰囲気が還元性雰囲気の場合は、酸素Ｏの欠損（ベイカンシー）ができる可能性がある。さらに、ＦｅはＭ型フェライト相においては通常３価で存在するが、これが２価などに変化する可能性もある。また、Ｃｏも価数が変化する可能性があり、さらにＲにおいても３価以外の価数をとる可能性があり、これらにより金属元素に対する酸素Ｏの比率は変化する。以上では、また後述する実施例において、ｘ、ｙ、ｚの値によらず酸素Ｏの原子数を１９と表示してあるが、実際の酸素Ｏの原子数は、これから多少偏倚した値を示すことがあり、そのような場合をも本願発明は包含することはいうまでもない。
【００１７】
本発明のフェライト磁性材料において、Ｌａ及びＲが所定量含まれていることを前提として、その一部を他の希土類元素（Ｃｅ、Ｐｍ、Ｅｕ、Ｇｄ、Ｔｂ、Ｄｙ、Ｈｏ、Ｅｒ、Ｔｍ、Ｙｂ、Ｌｕ）の１種又は２種以上で置換することができる。
【００１８】
本発明のフェライト磁性材料は、上述した組成式で示される主成分１００ｗｔ％に対して、Ａｌ成分をＡｌ２Ｏ３に換算して０．０３〜０．６ｗｔ％含有する。Ａｌ成分は、フェライト磁性材料の製造条件の変動による磁気特性の変動を抑制する効果を有する。すなわち、本発明のフェライト磁性材料は、成形体を構成する微粉砕材の比表面積により残留磁束密度（Ｂｒ）及び保磁力（ＨｃＪ）が変動するが、Ａｌ成分を含有させることにより、保磁力（ＨｃＪ）の変動を抑制することができる。また、本発明のフェライト磁性材料は、焼成温度により残留磁束密度（Ｂｒ）及び保磁力（ＨｃＪ）が変動するが、Ａｌ成分を含有させることにより、残留磁束密度（Ｂｒ）の変動を抑制することができる。好ましいＡｌ成分の含有量は、Ａｌ２Ｏ３に換算して０．０５〜０．６ｗｔ％、さらに好ましいＡｌ成分の含有量は、Ａｌ２Ｏ３に換算して０．０５〜０．３ｗｔ％である。
【００１９】
本発明によるフェライト磁性材料は、さらに、副成分としてＣａ成分及びＳｉ成分を含有することが好ましい。副成分としてのＣａ成分及びＳｉ成分は、焼結性の改善、磁気特性の制御及び焼結体の結晶粒径の調整等を目的としている。なお、副成分としてのＣａ成分及びＳｉ成分は、ほとんど粒界に存在する。
Ｃａ成分としては、ＣａＣＯ３を用いるのが好ましい。含有量はＣａＣＯ３換算で０．９５〜１．９５ｗｔ％、より好ましくは１．０〜１．８ｗｔ％である。
Ｓｉ成分としてはＳｉＯ２を用いるのが好ましい。含有量はＳｉＯ２換算で０．４〜０．９ｗｔ％、より好ましくは０．５〜０．８ｗｔ％である。
【００２０】
本発明のフェライト磁性材料は、さらにＣｒ２Ｏ３を副成分として含有することができる。Ｃｒ２Ｏ３は、保磁力（ＨｃＪ）を向上させる効果を有する。しかし、Ｃｒ２Ｏ３は、残留磁束密度（Ｂｒ）を低下させる傾向にあるため、好ましくは１．０ｗｔ％以下とする。なお、Ｃｒ２Ｏ３添加の効果を充分に発揮させるためには、その含有量を０．１ｗｔ％以上とすることが好ましい。
【００２１】
本発明のフェライト磁性材料には、副成分としてＢ２Ｏ３が含まれていてもよい。Ｂ２Ｏ３を含むことにより仮焼温度及び焼結温度を低くすることができるので、生産上有利である。Ｂ２Ｏ３の含有量は、フェライト磁性材料全体の０．５ｗｔ％以下であることが好ましい。Ｂ２Ｏ３含有量が多すぎると、飽和磁化が低くなってしまう。
【００２２】
本発明のフェライト磁性材料には、Ｎａ、Ｋ、Ｒｂ等のアルカリ金属元素は含まれないことが好ましいが、不純物として含有されていてもよい。これらをＮａ２Ｏ、Ｋ２Ｏ、Ｒｂ２Ｏ等の酸化物に換算して含有量を求めたとき、これらの含有量の合計は、フェライト焼結体全体の１．０ｗｔ％以下であることが好ましい。これらの含有量が多すぎると、飽和磁化が低くなってしまう。
【００２３】
本発明によるフェライト磁性材料の組成は、蛍光Ｘ線定量分析などにより測定することができる。フェライト磁性材料が焼結体を構成する場合、焼結体について蛍光Ｘ線定量分析によりその組成を分析することができる。本発明で特定される各元素の含有量は、この分析値によって特定することができる。
【００２４】
本発明のフェライト磁性材料は、フェライト焼結磁石を構成することができる。また、本発明のフェライト磁性材料は、フェライト磁石粉末を構成することができる。このフェライト磁石粉末は、樹脂と混合されることによりボンディッド磁石を構成することができる。また、本発明のフェライト磁性材料は、膜状の磁性層として磁気記録媒体などを構成することもできる。
【００２５】
本発明のフェライト磁性材料がフェライト焼結磁石の形態をなす場合、その平均結晶粒径は、好ましくは１．５μｍ以下、より好ましくは１．０μｍ以下、さらに好ましくは０．２〜１．０μｍである。結晶粒径は走査型電子顕微鏡によって測定することができる。
【００２６】
本発明によるフェライト焼結磁石及びボンディッド磁石は所定の形状に加工され、以下に示すような幅広い用途に使用される。例えば、フューエルポンプ用、パワーウィンド用、ＡＢＳ（アンチロック・ブレーキ・システム）用、ファン用、ワイパ用、パワーステアリング用、アクティブサスペンション用、スタータ用、ドアロック用、電動ミラー用等の自動車用モータとして使用することができる。また、ＦＤＤスピンドル用、ＶＴＲキャプスタン用、ＶＴＲ回転ヘッド用、ＶＴＲリール用、ＶＴＲローディング用、ＶＴＲカメラキャプスタン用、ＶＴＲカメラ回転ヘッド用、ＶＴＲカメラズーム用、ＶＴＲカメラフォーカス用、ラジカセ等キャプスタン用、ＣＤ／ＤＶＤ／ＭＤスピンドル用、ＣＤ／ＤＶＤ／ＭＤローディング用、ＣＤ／ＤＶＤ光ピックアップ用等のＯＡ／ＡＶ機器用モータとして使用することができる。さらに、エアコンコンプレッサー用、冷凍庫コンプレッサー用、電動工具駆動用、ドライヤーファン用、シェーバー駆動用、電動歯ブラシ用等の家電機器用モータとしても使用することができる。さらにまた、ロボット軸、関節駆動用、ロボット主駆動用、工作機器テーブル駆動用、工作機器ベルト駆動用等のＦＡ機器用モータとしても使用することが可能である。その他の用途としては、オートバイ用発電器、スピーカ・ヘッドホン用マグネット、マグネトロン管、ＭＲＩ用磁場発生装置、ＣＤ−ＲＯＭ用クランパ、ディストリビュータ用センサ、ＡＢＳ用センサ、燃料・オイルレベルセンサ、マグネトラッチ、アイソレータ等に、好適に使用される。
【００２７】
また、本発明のフェライト磁性材料が磁石粉末の形態をなす場合、その平均粒径を０．１〜５．０μｍとすることが望ましい。ボンディッド磁石用粉末のより望ましい平均粒径は０．１〜２．０μｍ、さらに望ましい平均粒径は０．１〜１．０μｍである。ボンディッド磁石を製造する際には、フェライト磁石粉末を樹脂、金属、ゴム等の各種バインダと混練し、磁場中または無磁場中で成形する。バインダとしては、ＮＢＲ（アクリロニトリルブタジエンゴム）、塩素化ポリエチレン、ポリアミド樹脂などが好ましい。成形後、硬化を行ってボンディッド磁石とする。
【００２８】
本発明のフェライト磁性材料を用いて、磁性層を有する磁気記録媒体を作製することができる。この磁性層は、Ｍ型フェライト相を９５モル％以上含む。磁性層の形成には、例えば蒸着法、スパッタ法などを用いることができる。スパッタ法で磁性層を形成する場合には、本発明によるフェライト焼結磁石をターゲットとして使用することもできる。なお、磁気記録媒体としては、ハードディスク、フレキシブルディスク、磁気テープ等が挙げられる。
【００２９】
次に、本発明のフェライト磁性材料の好ましい製造方法を焼結磁石について述べる。
本発明によるフェライト焼結磁石の製造方法は、配合工程、仮焼工程、粗粉砕工程、微粉砕工程、磁場中成形工程及び焼成工程を含む。
【００３０】
＜配合工程＞
配合工程は、原料粉末を所定の割合となるように秤量後、湿式アトライタ、ボールミル等で０．１〜２０時間程度混合、粉砕処理する。出発原料としては、フェライト構成元素の１種を含有する化合物（例えば、ＳｒＣＯ３、Ｌａ（ＯＨ）３、Ｆｅ２Ｏ３、Ｐｒ６Ｏ１１及びＣｏ３Ｏ４）又はこれらの２種以上を含有する化合物を用いればよい。化合物としては酸化物、または焼成により酸化物となる化合物、例えば炭酸塩、水酸化物、硝酸塩等を用いる。出発原料の平均粒径は特に限定されないが、通常、０．１〜２．０μｍ程度とすることが好ましい。出発原料は、仮焼前の本工程ですべてを混合する必要はなく、各化合物の一部または全部を仮焼の後に添加する構成にしてもよい。また、副成分の一部または全部を配合時に添加する構成にしてもよい。
【００３１】
＜仮焼工程＞
配合工程で得られた原料組成物を仮焼する。仮焼は、通常、空気中等の酸化性雰囲気中で行われる。仮焼温度は１１００〜１４００℃の温度範囲で行うことが好ましく、１１００〜１３００℃がより好ましく、１１００〜１２５０℃がさらに好ましい。安定時間は１秒間〜１０時間、さらには１秒間〜３時間が好ましい。仮焼後の物質は、Ｍ相を７０％以上有し、その一次粒子径は、好ましくは１０μｍ以下、より好ましくは２μｍ以下である。
【００３２】
＜粉砕工程＞
仮焼材は、一般に顆粒状、塊状等になっており、そのままでは所望の形状に成形ができないため、粉砕する。また、所望の最終組成に調整するための原料粉末、及び添加物等を混合するために、粉砕工程が必要である。本工程で主成分、副成分の原料の一部を添加することができ、それが後添加である。粉砕工程は、通常、粗粉砕工程と微粉砕工程に分かれる。なお、仮焼材を所定の粒度に粉砕することにより、ボンディッド磁石用のフェライト磁石粉末とすることもできる。
【００３３】
＜粗粉砕工程＞
前述のように、仮焼材は一般に顆粒状、塊状等であるので、これを粗粉砕することが好ましい。粗粉砕工程では、振動ミル等を使用し、平均粒径が０．５〜５．０μｍになるまで処理される。なお、ここで得られた粉末を粗粉砕材と呼ぶことにする。
【００３４】
＜微粉砕工程＞
粗粉砕材を湿式アトライタ、ボールミル、あるいはジェットミル等によって粉砕し、平均粒径０．０８〜２．０μｍ、好ましくは０．１〜１．０μｍ、より好ましくは０．２〜０．８μｍ程度に粉砕する。得られた微粉砕材の比表面積（ＢＥＴ法により求められる）としては、７〜１２ｍ２／ｇ程度とすることが好ましい。粉砕時間は、粉砕方法にもよるが、例えば湿式アトライタでは３０分間〜１０時間、ボールミルによる湿式粉砕では１０〜４０時間程度、処理すればよい。
【００３５】
微粉砕を行うにあたって、副成分を添加することが好ましい。特に本発明では、Ａｌ成分としてＡｌ２Ｏ３を、Ｓｉ成分としてＳｉＯ２を、Ｃａ成分としてＣａＣＯ３を添加することが好ましい。
【００３６】
本発明において、後添加物は微粉砕工程で添加されることが好ましい。また、本発明においては、焼結体の磁気的配向度を高めるために、一般式Ｃｎ（ＯＨ）ｎＨｎ＋２で示される多価アルコールを微粉砕工程で添加することが好ましい。ここで、前記一般式において、炭素数を表すｎの好ましい値は４〜１００、より好ましくは４〜３０、さらに好ましくは４〜２０、より一層好ましくは４〜１２である。多価アルコールとしては、例えばソルビトールが望ましいが、２種類以上の多価アルコールを併用しても良い。さらに、多価アルコールに加えて、他の公知の分散剤を使用しても良い。
多価アルコールの添加量としては、添加対象物に対して０．０５〜５．０ｗｔ％、好ましくは０．１〜３．０ｗｔ％、より好ましくは０．２〜２．０ｗｔ％程度とすればよい。なお、添加した多価アルコールは、磁場中成形工程後の焼成工程で熱分解除去される。
【００３７】
＜磁場中成形工程＞
磁場中成形工程は、乾式成形、もしくは湿式成形のいずれの方法でも行うことができるが、磁気的配向度を高くするためには、湿式成形で行うことが好ましい。
湿式成形を行う場合、微粉砕工程を湿式で行い、得られたスラリを所定の濃度に濃縮し、湿式成形用スラリとする。濃縮は、遠心分離やフィルタープレス等によって行えば良い。この場合、微粉砕材が、湿式成形用スラリ中の３０〜８０ｗｔ％程度を占めることが好ましい。また、分散媒としては水が好ましく、さらに、グルコン酸及び／又はグルコン酸塩、ソルビトール等の界面活性剤を添加することができる。
次いで、湿式成形用スラリを用いて磁場中成形を行う。成形圧力は０．１〜０．５ｔｏｎ／ｃｍ２程度、印加磁場は５〜１５ｋＯｅ程度とすれば良い。なお、分散媒は水に限らず、非水系溶媒を使用しても良い。非水系の分散媒を使用する場合には、トルエンやキシレン等の有機溶媒を使用することができる。この場合には、オレイン酸等の界面活性剤を添加することが好ましい。
【００３８】
＜焼成工程＞
得られた成形体を焼成し、焼結体とする。焼成は、通常、大気中等の酸化性雰囲気中で行われる。焼成温度は１０５０〜１２７０℃、好ましくは１０８０〜１２４０℃の温度範囲で行い、保持する時間は０．５〜３時間程度とすれば良い。
【００３９】
湿式成形で成形体を得た場合、成形体を充分に乾燥させないまま急激に加熱すると、成形体にクラックが発生する可能性がある。その場合、室温から１００℃程度まで、例えば０．５℃／分程度のゆっくりとした昇温速度にすることで、成形体を充分に乾燥し、クラック発生を抑制することが好ましい。また、界面活性剤（分散剤）等を添加した場合、１００〜５００℃程度の範囲で、例えば２．５℃／分程度の昇温速度とすることで脱脂処理を行い、分散剤を充分に除去することが好ましい。
【実施例１】
【００４０】
出発原料として酸化鉄（Ｆｅ２Ｏ３）、炭酸ストロンチウム（ＳｒＣＯ３）、酸化プラセオジム（Ｐｒ６Ｏ１１）及び水酸化ランタン（Ｌａ（ＯＨ）３）を用意した。主成分を構成するこれらの出発原料を、焼成後の主成分が以下の組成式となるように秤量した後、主成分に対して０．６ｗｔ％となるように酸化ケイ素（ＳｉＯ２）を添加した。
組成式：Ｓｒ１−（ｘ＋ｍ）ＬａｘＲｍＦｅ（１２−ｙ）ｚＣｏｙＯ１９
Ｒ＝Ｐｒ
ｍ＝０．０３，ｘ＝０．１２，ｙ＝０．１０，ｚ＝１
（ｘ＋ｍ）／ｙ＝１．５
【００４１】
この混合原料を湿式アトライタで１０分間混合、粉砕してスラリ状の原料組成物を得た。この原料組成物を乾燥後、大気中１１５０℃で２時間保持する仮焼を行った。得られた仮焼材を小型ロッド振動ミルで粗粉砕した。得られた粗粉砕材に対して、前述の焼成後の主組成になるような０．６８ｗｔ％の酸化コバルト（Ｃｏ３Ｏ４）を秤量して加えた後、前述の焼成後の主組成に対して１．５ｗｔ％の炭酸カルシウム（ＣａＣＯ３）、０．０４ｗｔ％の酸化ケイ素（ＳｉＯ２）、０．１ｗｔ％の酸化アルミニウム（Ａｌ２Ｏ３）及び０．５ｗｔ％のソルビトールを添加し、湿式アトライタにて微粉砕した。
得られた微粉砕スラリを脱水して固形分濃度を調整し、湿式磁場成形機を使用して、１２ｋＯｅの印加磁場中で直径３０ｍｍ×厚み１５ｍｍの円柱状成形体を得た。成形体は大気中室温にて乾燥後、大気中１１７０〜１２２０℃で１時間保持する焼成を行った（試料Ｎｏ．１−１）。
【００４２】
得られた円柱状焼結体の直径、厚み及び重量を測定してから上下面を加工した後、ＭＰＳ磁気記録計を使用して、残留磁束密度（Ｂｒ）、保磁力（ＨｃＪ）を測定した。
【００４３】
この材料の比較例として、以下のようにして２種類の材料を作製し同様に磁気特性の評価を行った。
比較例として、微粉砕時の酸化ケイ素（ＳｉＯ２）及び酸化アルミニウム（Ａｌ２Ｏ３）を添加することなく、上記と同様に焼結体（試料Ｎｏ．１−２）を作製した。
【００４４】
また、試料Ｎｏ．１−３として、以下のような方法で同様の焼結体を作製した。なお、試料Ｎｏ．１−３は、Ｃｏの含有量が試料Ｎｏ．１−１、試料Ｎｏ．１−２よりも高く設定されている。このＣｏの含有量は、少なくともＳｒ、Ｌａ及びＣｏを含有し、六方晶Ｍ型フェライトを主成分とする従来のフェライト焼結磁石と同等である。
出発原料として酸化鉄（Ｆｅ２Ｏ３）及び炭酸ストロンチウム（ＳｒＣＯ３）を用意した。主成分を構成するこれらの出発原料を秤量した後、主成分に対して０．２１ｗｔ％の酸化ケイ素（ＳｉＯ２）及び０．０９ｗｔ％の炭酸カルシウム（ＣａＣＯ３）を添加した。
この混合原料を湿式アトライタで１０分間混合、粉砕してスラリ状の原料組成物を得た。このスラリを乾燥後、大気中１２４０℃で２時間保持する仮焼を行った。
得られた仮焼材を小型ロッド振動ミルで粗粉砕した。得られた粗粉砕材に対して、１．１５ｗｔ％の酸化コバルト（Ｃｏ３Ｏ４）及び３．３ｗｔ％の水酸化ランタン（Ｌａ（ＯＨ）３）を秤量して加えた後、主組成に対して１．０６ｗｔ％の炭酸カルシウム（ＣａＣＯ３）、０．４３ｗｔ％の酸化ケイ素（ＳｉＯ２）及び０．４５ｗｔ％のソルビトールを添加し、湿式アトライタにて微粉砕した。
【００４５】
得られた微粉砕スラリを脱水して固形分濃度を調整し、湿式磁場成形機を使用して、１２ｋＯｅの印加磁場中で直径３０ｍｍ×厚み１５ｍｍの円柱状成形体を得た。成形体は大気中室温にて乾燥後、大気中１２１０〜１２３０℃で１時間保持する焼成を行った。
得られた円柱状焼結体の直径、厚み及び重量を測定してから上下面を加工した後、ＭＰＳ磁気記録計を使用して、残留磁束密度（Ｂｒ）及び保磁力（ＨｃＪ）を測定した。
【００４６】
以上の測定結果を表１に示す。また、図１に、残留磁束密度（Ｂｒ）及び保磁力（ＨｃＪ）の関係を示す。
なお、表１における｜ΔＢｒ（Ｓ）｜、｜ΔＨｃＪ（Ｓ）｜は、各々以下のように定義される。
｜ΔＢｒ（Ｓ）｜：最適焼成温度±１０℃の範囲における、残留磁束密度（Ｂｒ）の最大値と最小値の差の絶対値を示し、これを残留磁束密度（Ｂｒ）の焼成温度依存性と定義
｜ΔＨｃＪ（Ｓ）｜：最適焼成温度±１０℃の範囲における、保磁力（ＨｃＪ）の最大値と最小値の差の絶対値を示し、これを保磁力（ＨｃＪ）の焼成温度依存性と定義
【００４７】
また、試料Ｎｏ．１−１、試料Ｎｏ．１−２及び試料Ｎｏ．１−３の焼成後の主成分、副成分の組成を以下に列挙しておく。
試料Ｎｏ．１−１：
主成分；Ｓｒ０．８５Ｌａ０．１２Ｐｒ０．０３Ｆｅ１１．９Ｃｏ０．１０Ｏ１９
副成分；Ａｌ２Ｏ３＝０．１ｗｔ％、ＣａＣＯ３＝１．５ｗｔ％、ＳｉＯ２＝０．６４ｗｔ％
試料Ｎｏ．１−２：
主成分；Ｓｒ０．８５Ｌａ０．１２Ｐｒ０．０３Ｆｅ１１．９Ｃｏ０．１０Ｏ１９
副成分；ＣａＣＯ３＝１．５ｗｔ％、ＳｉＯ２＝０．６ｗｔ％
試料Ｎｏ．１−３：
主成分；Ｓｒ０．８２Ｌａ０．１８Ｆｅ１１．８３５Ｃｏ０．１６５Ｏ１９
副成分；ＣａＣＯ３＝１．１５ｗｔ％、ＳｉＯ２＝０．６４ｗｔ％
【００４８】
【表１】
0005316737.tif 000002
【００４９】
表１及び図１に示すように、試料Ｎｏ．１−１と試料Ｎｏ．１−２を比べると、残留磁束密度（Ｂｒ）の焼成温度依存性｜ΔＢｒ（Ｓ）｜及び保磁力（ＨｃＪ）の焼成温度依存性｜ΔＨｃＪ（Ｓ）｜がともに試料Ｎｏ．１−１の方が小さく、特に残留磁束密度（Ｂｒ）の焼成温度依存性については試料Ｎｏ．１−１の方が顕著に小さい。このことは、試料Ｎｏ．１−１の方が、焼成温度が変動しても磁気特性を安定して得られることを示している。また、試料Ｎｏ．１−１と試料Ｎｏ．１−２は、前者が副成分としてＡｌ２Ｏ３を添加しているのに対して後者は含んでいない点で相違する。
【００５０】
つぎに、Ｐｒを含む試料Ｎｏ．１−１は、添加した酸化コバルトの量が試料Ｎｏ．１−３よりも少ないにも係らず、同等以上の磁気特性が得られていることがわかる。
【実施例２】
【００５１】
試料Ｎｏ．１−１の微粉砕時間を１００〜１２０分間の範囲で変化させ、成形体の焼成温度を１１９０℃とした以外は、試料Ｎｏ．１−１と同様に焼結体の作製及び評価を行った（試料Ｎｏ．２−１）。
また、比較例として、試料Ｎｏ．１−２の微粉砕時間を１００〜１２０分間の範囲で変化させ、成形体の焼成温度を１１８０℃とした以外は、試料Ｎｏ．１−２と同様に焼結体の作製及び評価を行った（試料Ｎｏ．２−２）。
評価結果を表２に示す。また、図２に微粉砕材の比表面積（ＢＥＴ）と残留磁束密度（Ｂｒ）の関係を、図３に微粉砕材の比表面積（ＢＥＴ）と保磁力（ＨｃＪ）の関係を示す。
なお、表２における｜ΔＢｒ（Ｂ）｜、｜ΔＨｃＪ（Ｂ）｜は、各々以下のように定義される。
｜ΔＢｒ（Ｂ）｜：ＢＥＴ １ｍ２／ｇ当りのＢｒの変化量を示し、これをＢｒのＢＥＴ（比表面積）依存性と定義
｜ΔＨｃＪ（Ｂ）｜：ＢＥＴ １ｍ２／ｇ当りのＨｃＪの変化量を示し、これをＨｃＪのＢＥＴ（比表面積）依存性と定義
試料Ｎｏ．２−１に示す本発明による材料は、比較例である試料Ｎｏ．２−２に示す材料よりも微粉砕材の比表面積（ＢＥＴ）に対する残留磁束密度（Ｂｒ）及び保磁力（ＨｃＪ）の変化率を小さくすることができる。特に、保磁力（ＨｃＪ）については、比表面積（ＢＥＴ）によらずほとんど一定の値を示している。
【００５２】
【表２】
0005316737.tif 000003
【００５３】
以上の実施例１、実施例２に示した結果により、本発明によって、現在工業的に生産されているフェライト焼結磁石の最高特性材（試料Ｎｏ．１−３）のＣｏ含有量（Ｃｏ３Ｏ４＝１．１５ｗｔ％）からＣｏ含有量を削減しても同等の磁気特性を得ることができ、かつ、磁気特性の焼成温度依存性及び微粉砕材の比表面積（ＢＥＴ）依存性を小さくすることが可能である。
【実施例３】
【００５４】
焼成後の主成分が以下の組成式となるようにした以外は実施例１と同様にして焼結体を作製した。なお、焼成温度は、各例について表３に示すように３種類の温度で行った。なお、各例の３つの焼成温度の中で、真中の温度を最適焼成温度と以下では称する。焼結体について実施例１と同様に磁気特性を測定した。その結果を表３に示す。また、図４に最適焼成温度におけるＰｒ量（ｍ）と残留磁束密度（Ｂｒ）との関係を、また、図５に最適焼成温度におけるＰｒ量（ｍ）と保磁力（ＨｃＪ）との関係を示す。
【００５５】
試料Ｎｏ．３−１〜３−１０（試料Ｎｏ．３−４は試料Ｎｏ．１−１と同じ）
主成分；Ｓｒ（０．８８−ｍ）Ｌａ０．１２（Ｐｒ／Ｎｄ）ｍＦｅ１１．９Ｃｏ０．１０Ｏ１９
ｍ＝０，０．０１，０．０２，０．０３，０．０４，０．０６，０．０８，０．１１
副成分；Ａｌ２Ｏ３＝０．１ｗｔ％、ＣａＣＯ３＝１．５ｗｔ％、ＳｉＯ２＝０．６４ｗｔ％
試料Ｎｏ．３−１１（試料Ｎｏ．１−３と同じ）：
主成分；Ｓｒ０．８２Ｌａ０．１８Ｆｅ１１．８３５Ｃｏ０．１６５Ｏ１９
副成分；ＣａＣＯ３＝１．１５ｗｔ％、ＳｉＯ２＝０．６４ｗｔ％
【００５６】
表３、図４及び図５より、Ｐｒ及びＮｄの１種又は２種を含むことによって残留磁束密度（Ｂｒ）及び保磁力（ＨｃＪ）が向上することがわかる。ただし、Ｐｒ量（ｍ）が多くなりすぎると、残留磁束密度（Ｂｒ）及び保磁力（ＨｃＪ）が低下する。以上の結果より、本発明ではＲ量を示すｍを０＜ｍ≦０．１０とする。ｍは、好ましくは０．００５〜０．０９、より好ましくは０．０１〜０．０７である。
【００５７】
【表３】
0005316737.tif 000004
【実施例４】
【００５８】
焼成後の主成分が以下の組成式となるようにした以外は実施例１と同様にして焼結体を作製した。なお、焼成温度は、各例について表４に示すように３種類の温度で行った。焼結体について実施例１と同様に磁気特性を測定した。その結果を表４に示す。また、図６に最適焼成温度におけるＬａ量（ｘ）と残留磁束密度（Ｂｒ）との関係を、また、図７に最適焼成温度におけるＬａ量（ｘ）と保磁力（ＨｃＪ）との関係を示す。
【００５９】
試料Ｎｏ．４−１〜４−８（試料Ｎｏ．４−４は試料Ｎｏ．１−１と同じ）：
主成分；Ｓｒ（０．９７−ｘ）ＬａｘＰｒ０．０３Ｆｅ１１．９Ｃｏ０．１０Ｏ１９
ｘ＝０．０５，０．０８，０．１０，０．１２，０．１４，０．１６，０．１９，０．２２
副成分；Ａｌ２Ｏ３＝０．１ｗｔ％、ＣａＣＯ３＝１．５ｗｔ％、ＳｉＯ２＝０．６４ｗｔ％
試料Ｎｏ．４−９（試料Ｎｏ．１−３と同じ）：
主成分；Ｓｒ０．８２Ｌａ０．１８Ｆｅ１１．８３５Ｃｏ０．１６５Ｏ１９
副成分；ＣａＣＯ３＝１．１５ｗｔ％、ＳｉＯ２＝０．６４ｗｔ％
【００６０】
表４、図６及び図７より、Ｌａ量（ｘ）が多くなるにつれて残留磁束密度（Ｂｒ）及び保磁力（ＨｃＪ）が向上することがわかる。ただし、Ｌａ量（ｘ）が多くなりすぎると、残留磁束密度（Ｂｒ）及び保磁力（ＨｃＪ）が低下する。以上の結果より、本発明ではＬａ量を示すｘを、０．０７≦ｘ≦０．２０とする。ｘは、好ましくは０．０９≦ｘ≦０．１８、より好ましくは０．１０≦ｘ≦０．１５である。
【００６１】
【表４】
0005316737.tif 000005
【実施例５】
【００６２】
焼成後の主成分が以下の組成式となるようにした以外は実施例１と同様にして焼結体を作製した。なお、焼成温度は、各例について表５に示すように３種類の温度で行った。焼結体について実施例１と同様に磁気特性を測定した。その結果を表５に示す。また、図８に最適焼成温度におけるＣｏ量（ｙ）と残留磁束密度（Ｂｒ）との関係を、また、図９に最適焼成温度におけるＣｏ量（ｙ）と保磁力（ＨｃＪ）との関係を示す。
【００６３】
試料Ｎｏ．５−１〜５−４（試料Ｎｏ．５−３は試料Ｎｏ．１−１と同じ）：
主成分；Ｓｒ０．８５Ｌａ０．１２Ｐｒ０．０３Ｆｅ（１２．０−ｙ）ＣｏｙＯ１９
ｙ＝０．０６，０．０８，０．１０，０．１２
副成分；Ａｌ２Ｏ３＝０．１ｗｔ％、ＣａＣＯ３＝１．５ｗｔ％、ＳｉＯ２＝０．６４ｗｔ％
試料Ｎｏ．５−５（試料Ｎｏ．１−３と同じ）：
主成分；Ｓｒ０．８２Ｌａ０．１８Ｆｅ１１．８３５Ｃｏ０．１６５Ｏ１９
副成分；ＣａＣＯ３＝１．１５ｗｔ％、ＳｉＯ２＝０．６４ｗｔ％
【００６４】
表５、図８及び図９より、Ｃｏ量（ｙ）が多くなるにつれて残留磁束密度（Ｂｒ）及び保磁力（ＨｃＪ）が向上することがわかる。ただし、Ｃｏ量（ｙ）が多くなりすぎると、Ｃｏ量低減という本願発明の趣旨を逸脱することになる。そこで、以上の結果をも考慮して、本発明ではＣｏ量を示すｙを、０．０７≦ｙ≦０．１２とする。ｙは、好ましくは０．０８≦ｙ≦０．１２、より好ましくは０．０９≦ｙ≦０．１１である。
【００６５】
【表５】
0005316737.tif 000006
【実施例６】
【００６６】
焼成後の主成分が以下の組成式となるようにした以外は実施例１と同様にして焼結体を作製した。なお、焼成温度は、各例について表６に示すように３種類の温度で行った。焼結体について実施例１と同様に磁気特性を測定した。その結果を表６に示す。また、図１０に最適焼成温度におけるｚと残留磁束密度（Ｂｒ）との関係を、また、図１１に最適焼成温度におけるｚと残留磁束密度（Ｂｒ）との関係を示す。
【００６７】
試料Ｎｏ．６−１〜６−７（試料Ｎｏ．６−４は試料Ｎｏ．１−１と同じ）：
主成分；Ｓｒ０．８５Ｌａ０．１２Ｐｒ０．０３Ｆｅ１１．９ｚＣｏ０．１０Ｏ１９
ｚ＝０．９０，０．９２，０．９８，１．００，１．０２，１．０８，１．１０
副成分；Ａｌ２Ｏ３＝０．１ｗｔ％、ＣａＣＯ３＝１．５ｗｔ％、ＳｉＯ２＝０．６４ｗｔ％
試料Ｎｏ．６−８（試料Ｎｏ．１−３と同じ）：
主成分；Ｓｒ０．８２Ｌａ０．１８Ｆｅ１１．８３５Ｃｏ０．１６５Ｏ１９
副成分；ＣａＣＯ３＝１．１５ｗｔ％、ＳｉＯ２＝０．６４ｗｔ％
【００６８】
表６、図１０及び図１１より、ｚが小さすぎても、また大きすぎても残留磁束密度（Ｂｒ）及び保磁力（ＨｃＪ）が向上することがわかる。そこで、以上の結果を考慮して、本発明ではｚを、０．９０＜ｚ＜１．１０とする。ｚは、好ましくは０．９１≦ｚ≦１．０９、より好ましくは０．９３≦ｚ≦１．０５である。
【００６９】
【表６】
0005316737.tif 000007
【実施例７】
【００７０】
焼成後の主成分が以下の組成式となるようにした以外は実施例１と同様にして焼結体を作製した。なお、焼成温度は、各例について表７に示すように３種類の温度で行った。焼結体について実施例１と同様に磁気特性を測定した。その結果を表７に示す。また、図１２に最適焼成温度におけるＡｌ２Ｏ３量（ｗｔ％）と残留磁束密度（Ｂｒ）との関係を、図１３に最適焼成温度におけるＡｌ２Ｏ３量（ｗｔ％）と保磁力（ＨｃＪ）との関係を示す。
【００７１】
試料Ｎｏ．７−１〜７−６（試料Ｎｏ．７−３は試料Ｎｏ．１−１と同じ）：
主成分；Ｓｒ０．８５Ｌａ０．１２Ｐｒ０．０３Ｆｅ１１．９Ｃｏ０．１０Ｏ１９
副成分；Ａｌ２Ｏ３＝０ｗｔ％、０．０５ｗｔ％、０．１ｗｔ％、０．２ｗｔ％、０．５ｗｔ％、０．７ｗｔ％
ＣａＣＯ３＝１．５ｗｔ％、ＳｉＯ２＝０．６４ｗｔ％
試料Ｎｏ．７−７（試料Ｎｏ．１−３と同じ）：
主成分；Ｓｒ０．８２Ｌａ０．１８Ｆｅ１１．８３５Ｃｏ０．１６５Ｏ１９
副成分；ＣａＣＯ３＝１．１５ｗｔ％、ＳｉＯ２＝０．６４ｗｔ％
【００７２】
表７、図１２及び図１３より、Ａｌ２Ｏ３量が増えると保磁力（ＨｃＪ）は大きくなるが、残留磁束密度（Ｂｒ）は小さくなる。そこで、以上の結果を考慮して、本発明ではＡｌ２Ｏ３量を、０．０３〜０．６ｗｔ％とする。Ａｌ２Ｏ３量は、好ましくは０．０５〜０．６ｗｔ％、より好ましくは０．０５〜０．３ｗｔ％である。
【００７３】
【表７】
0005316737.tif 000008
【実施例８】
【００７４】
焼成後の主成分が以下の組成式となるようにし、さらにＣａＣＯ３及びＳｉＯ２を表８に示すように添加した以外は実施例１と同様にして焼結体を作製した。なお、焼成温度は、各例について表８に示すように３種類の温度で行った。焼結体について実施例１と同様に磁気特性を測定した。その結果を表８に示す。
【００７５】
試料Ｎｏ．８−１〜８−１３（試料Ｎｏ．８−８は試料Ｎｏ．１−１と同じ）：
主成分；Ｓｒ０．８５Ｌａ０．１２Ｐｒ０．０３Ｆｅ１１．９Ｃｏ０．１０Ｏ１９
副成分；Ａｌ２Ｏ３＝０．１ｗｔ％、ＣａＣＯ３＝表８、ＳｉＯ２＝表８
試料Ｎｏ．８−１４（試料Ｎｏ．１−３と同じ）：
主成分；Ｓｒ０．８２Ｌａ０．１８Ｆｅ１１．８３５Ｃｏ０．１６５Ｏ１９
副成分；ＣａＣＯ３＝１．１５ｗｔ％、ＳｉＯ２＝０．６４ｗｔ％
【００７６】
【表８】
0005316737.tif 000009
【００７７】
表８より、ＣａＣＯ３及びＳｉＯ２の量によって残留磁束密度（Ｂｒ）及び保磁力（ＨｃＪ）が変動することがわかる。そして、ＣａＣＯ３及びＳｉＯ２の量が、０．９５〜１．９５ｗｔ％、０．４〜０．９ｗｔ％の範囲とすることにより、高い残留磁束密度（Ｂｒ）及び保磁力（ＨｃＪ）を備えることができる。
【実施例９】
【００７８】
焼成後の主成分が以下の組成式となるようにした以外は実施例１と同様にして焼結体を作製した。なお、焼成温度は、各例について表９に示すように３種類の温度で行った。焼結体について実施例１と同様に磁気特性を測定した。その結果を表９に示す。なお、表９には、（ｘ＋ｍ）／ｙを記載した。また、図１４には（ｘ＋ｍ）／ｙと残留磁束密度（Ｂｒ）の関係を、図１５に（ｘ＋ｍ）／ｙと保磁力（ＨｃＪ）の関係を示している。
【００７９】
試料Ｎｏ．９−１〜９−７（試料Ｎｏ．９−４は試料Ｎｏ．１−１と同じ）：
主成分；Ｓｒ０．８５ＬａｘＰｒ０．０３Ｆｅ１１．９Ｃｏ０．１０Ｏ１９
ｘ＝０．０５、０．０８、０．１２、０．１９、０．２２
副成分；Ａｌ２Ｏ３＝０．１ｗｔ％、ＣａＣＯ３＝１．５ｗｔ％、ＳｉＯ２＝０．６４ｗｔ％
試料Ｎｏ．９−８（試料Ｎｏ．１−３と同じ）：
主成分；Ｓｒ０．８２Ｌａ０．１８Ｆｅ１１．８３５Ｃｏ０．１６５Ｏ１９
副成分；ＣａＣＯ３＝１．１５ｗｔ％、ＳｉＯ２＝０．６４ｗｔ％
【００８０】
【表９】
0005316737.tif 000010
【００８１】
表９、図１４及び図１５より、（ｘ＋ｍ）／ｙの値によって残留磁束密度（Ｂｒ）及び保磁力（ＨｃＪ）が変動することがわかる。特に、（ｘ＋ｍ）／ｙが１．１〜２．２の範囲にあると高い残留磁束密度（Ｂｒ）及び保磁力（ＨｃＪ）を得ることができる。
【図面の簡単な説明】
【００８２】
【図１】残留磁束密度（Ｂｒ）及び保磁力（ＨｃＪ）の関係を示すグラフである。
【図２】微粉砕材の比表面積（ＢＥＴ）と残留磁束密度（Ｂｒ）の関係を示すグラフである。
【図３】微粉砕材の比表面積（ＢＥＴ）と保磁力（ＨｃＪ）の関係を示すグラフである。
【図４】Ｐｒ量（ｍ）と残留磁束密度（Ｂｒ）との関係を示すグラフである。
【図５】Ｐｒ量（ｍ）と保磁力（ＨｃＪ）との関係を示すグラフである。
【図６】Ｌａ量（ｘ）と残留磁束密度（Ｂｒ）との関係を示すグラフである。
【図７】Ｌａ量（ｘ）と保磁力（ＨｃＪ）との関係を示すグラフである。
【図８】Ｃｏ量（ｙ）と残留磁束密度（Ｂｒ）との関係を示すグラフである。
【図９】Ｃｏ量（ｙ）と保磁力（ＨｃＪ）との関係を示すグラフである。
【図１０】ｚと残留磁束密度（Ｂｒ）との関係を示すグラフである。
【図１１】ｚと保磁力（ＨｃＪ）との関係を示すグラフである。
【図１２】Ａｌ２Ｏ３量と残留磁束密度（Ｂｒ）との関係を示すグラフである。
【図１３】Ａｌ２Ｏ３量と保磁力（ＨｃＪ）との関係を示すグラフである。
【図１４】（ｘ＋ｍ）／ｙと残留磁束密度（Ｂｒ）との関係を示すグラフである。
【図１５】（ｘ＋ｍ）／ｙと保磁力（ＨｃＪ）との関係を示すグラフである。
【図１】
0005316737.tif 000011
【図２】
0005316737.tif 000012
【図３】
0005316737.tif 000013
【図４】
0005316737.tif 000014
【図５】
0005316737.tif 000015
【図６】
0005316737.tif 000016
【図７】
0005316737.tif 000017
【図８】
0005316737.tif 000018
【図９】
0005316737.tif 000019
【図１０】
0005316737.tif 000020
【図１１】
0005316737.tif 000021
【図１２】
0005316737.tif 000022
【図１３】
0005316737.tif 000023
【図１４】
0005316737.tif 000024
【図１５】
0005316737.tif 000025